Термостойкое взрывчатое вещество
HEAT-RESISTANT EXPLOSIVE

Предлагаемое изобретение относится к области технологии переработки взрывчатых веществ и снаряжения боеприпасов.
В литературе описан ряд термостойких составов на основе гексогена и октогена (ГФГ-2, ОФГО и т.д.), отличающихся высокими мощностными характеристиками и рекомендованных для применения при температурах до 170-200°С. Все они наряду с мощным компонентом имеют в своем составе флегматизатор и полимерную связку, что приводит к некоторому снижению мощности. Повышения мощности можно достичь за счет применения в качестве флегматизирующей и упрочняющей добавки мощных взрывчатых веществ. В качестве подобного компонента был выбран нитрогуанидин. В литературе описаны взрывчатые составы с применением нитрогуанидина, однако оценка его в качестве термостойкого вещества не проводилась.
Авторами было найдено, что нитрогуанидин, соответствующий ВТУ РУ-731-52 не обладает достаточной термической стойкостью (потеря в весе при 140° за 6 часов - 22%). Однако стойкость значительно повышается после высаживания его из раствора в концентрированной азотной кислоте водой (потеря в весе при 160° за 6 часов - 1,7%). При этом облегчается процесс получения высокодисперсного нитрогуанидина.
Использование высокодисперсного нитрогуанидина в мощных составах преследовало следующие цели: увеличить прессуемость составов, уменьшить возможность разрушения кристаллов мощного компонента при прессовании и, следовательно, улучшить механические свойства изделий. При определении зависимости плотности прессования состава нитрогуанидин/гексоген от содержания нитрогуанидина было выяснено, что имеются два максимума упаковки при содержании нитрогуанидина 20% и 60% (табл. 1).
Составы с содержанием 20% нитрогуанидина по своим механическим свойствам не уступают составам, используемым в практике. Применение составов с большим содержанием нитрогуанидина целесообразно в случае необходимости обеспечения высоких прочностных характеристик.
При определении зависимости физико-механических свойств состава нитрогуанидин/октоген (60/40) от дисперсности нитрогуанидина было показано, что плотность прессования
Зависимость плотности состава НГ/гексоген 20/60 от содержания нитрогуанидина и давления прессования
Таблица 1.
Содержание нитрогуанидина, %
Плотность состава при давлении прессования, г/см<sup>3</sup>
1000 кг/см<sup>2</sup>
1500 кг/см<sup>2</sup>
2000 кг/см<sup>2</sup>
2500 кг/см<sup>2</sup>
10
1,60
1,65
1,67
1,69
20
1,61
1,66
1,68
1,70
30
1,57
1,62
1,64
1,68
50
1,48
1,52
1,63
1,65
60
1,52
1,60
1,68
1,69
70
1,45
1,51
1,61
1,62
2
2
рассматриваемого состава (при Р=2500 кг/см) возрастает с увеличением дисперсности нитрогуанидина и наибольшую механическую прочность изделий обеспечивает нитрогуанидин с удельной поверхностью 9000-11000 см/г (табл. 2).